{
    "protocol": "提供根据权利要求1-18中任一项的涂料组合物;将所述涂料组合物施涂到基底；以及干燥并固化所述涂料组合物。使异氰酸酯与多官能多元醇反应以获得聚氨酯，并且随后使因而制得的聚氨酯与亲水性表面活性剂接触以便使表面活性剂的分子扩散到涂料的内部中。在水性聚氨酯聚合物的制备中，通常通过合适的二醇或多元醇与摩尔过量的二异氰酸酯或聚异氰酸酯在内部乳化剂的存在下反应而形成中等分子量的聚合物（例如预聚物）。内部乳化剂通常为具有离子基团（羧酸盐、磺酸盐或季铵盐）或非离子基团的二醇，诸如聚环氧乙烯。根据聚氨酯主链中所存在的亲水性链段的类型，水性聚氨酯分散体通常为三种类型（即非离子、阳离子和阴离子）之一。就阴离子聚氨酯而言，通常向聚氨酯主链中掺入二羟甲基丙酸（DMPA）。聚合物中DMPA的羧酸根离子为亲水的并用作阴离子中心以及内部乳化剂。水性丙烯酸聚合物还通常用内部乳化剂制备，通常也包含羧酸根离子以稳定分散体并提供固化位点。The synthesis of hydrophilic polymers involves the use of various functional group-containing compounds and crosslinking agents. Specific chemicals such as PZ-28 and PZ-33, which are trifunctional aziridines, are sourced from PolyAziridine, LLC, Medford, NJ. Crosslinking agents are also employed, including XL-706 (a VOC-free trifunctional aziridine from Picassian Polymers), CX-100 (a multifunctional aziridine from Royal DSM, Harleen, Netherlands), and other agents like succinic anhydride from Alfa Aesar, Ward Hill, MA, and ERL-4221 (an alicyclic epoxy resin from Dow Chemicals, Midland, MI). The process may further include the use of various other crosslinking agents such as V-04 (from Nisshinbo Industries, Japan) and BH-305 (from Bayer Materials Science, Leverkusen, Germany), along with tertiary amine from Sigma Aldrich Chemical Company, St. Louis, MO, as a catalyst.1. 将官能硅烷慢慢添加到所选的二氧化硅纳米粒子分散体中，以制备官能硅烷改性的二氧化硅纳米粒子。 2. 确定二氧化硅纳米粒子分散体与官能硅烷的相对量，以确定所需的等同表面覆盖。 3. 在室温下搅拌所得的分散体4小时。 4. 在烘箱中加热至最高65°C，过夜。 5. 在合成多官能氮丙啶交联剂的过程中，在室温下将2-甲基氮丙啶逐滴添加到EM2382或SR-502中并搅拌1小时，然后在60°C下回流24小时。 6. 在真空下移除过量的甲基氮丙啶，得到的产物为浅黄色液体。 7. 在50°C下，将琥珀酸酐加入THF中，反应24小时后在真空下移除THF，得基于PEG的二酸。 8. 将基于PEG的二酸溶解于水中并添加三乙胺搅拌30分钟以形成基于PEG的二羧酸铵盐。 9. 用聚氨酯分散体与900-DA混合，添加交联剂，搅拌并涂覆于基底。 10. 在110-120°C固化20-30分钟。"
}